СПОСОБ ПОЛУЧЕНИЯ ПОЛИКАРБОНАТНЫХ ФОРМОВОК С ДВУХСЛОЙНЫМ ПОКРЫТИЕМ

Способ получения поликарбонатных формовок с двухслойным покрытием формированием на поверхности поликарбонатного субстрата грунтовочного покрытия на основе раствора полиметилметакрилата в смеси хлороформа и этилцеллозольва, сушкой его на воздухе и досушкой при температуре порядка 120°C для удаления растворителей, с последующим формированием защитного покрытия нанесением на охлажденную поверхность водно-спиртового раствора смеси двух трехфункциональных алкоксисиланов с последующими сушкой покрытия и отверждением, отличающийся тем, что грунтовочное покрытие формируют нанесением 3,0-6,0-ного раствора полиметилметакрилата в смеси растворителей с вязкостью 3,7-7,3 мПа·с, содержащей 3,0-7,0% мас. Тинувина 234, сушку слоя грунтовочного покрытия осуществляют до толщины пленки 2,0-4,0 мкм - сначала при комнатной температуре в течение 3-10 мин, затем при 120°C в течение 5-10 мин, после чего на охлажденное до комнатной температуры грунтовочное покрытие наносят покровную композицию, состоящую из водно-изобутанольного раствора смеси метилтриэтоксисилана с винилтриэтоксисиланом с последующим нагревом формовки до температуры порядка 120-130°C в течение 5-10 мин и выдержкой для отверждения при этой температуре в течение 20-25 мин.